(57)【要約】【課題】好みのオリジナルデザインを追加したり、あるいは変更したりすることができる携帯用機器を提供する。【解決手段】発色色調の異なる複数の可逆性感熱発色性組成物を含む記録層１１〜１３が分離・積層形成されてなり、可逆性感熱発色性組成物は、それぞれ異なる波長域の赤外線を吸収して発熱する光−熱変換材料を含有しているものとした可逆性多色記録層１０を各種携帯用機器の筐体面上に設ける。【選択図】      図１
2004191706.tif 000002
【特許請求の範囲】
【請求項１】
筐体面上に、発色色調の異なる複数の可逆性感熱発色性組成物を含む記録層が分離・積層形成されてなり、上記の可逆性感熱発色性組成物は、それぞれ異なる波長域の赤外線を吸収して発熱する光−熱変換材料を含有するものとした可逆性多色記録層を有することを特徴とする携帯用機器。
【請求項２】
基体上に発色色調の異なる複数の可逆性感熱発色性組成物を含む記録層が分離・積層形成された構成を有し、上記可逆性感熱発色性組成物は、それぞれ異なる波長域の赤外線を吸収して発熱する光−熱変換材料を含有するものとした貼り付けシート材が、上記筐体面上に貼り付けられたことを特徴とする請求項１に記載の携帯用機器。
【請求項３】
上記発色色調の異なる複数の可逆性感熱発色性組成物を、それぞれ含む複数の記録層が、断熱層を介して積層形成されたことを特徴とする請求項１又は２に記載の携帯用機器。
【請求項４】
上記記録層の最表面に保護層が形成されていることを特徴とする請求項１乃至３のいずれか一項に記載の携帯用機器。
【請求項５】
上記記録層には、電子供与性を有する呈色性化合物と、電子受容性を有する顕・減色剤とが含有されてなり、
上記、電子供与性を有する呈色性化合物と、電子受容性を有する顕・減色剤との間の可逆的反応により、上記記録層を発色、あるいは消色の二状態を可逆的に変化するようになされていることを特徴とする請求項１乃至４のいずれか一項に記載の携帯用機器。
【請求項６】
筐体面上に、発色色調の異なる複数の可逆性感熱発色性組成物を含む記録層が分離・積層形成されてなり、可逆性感熱発色性組成物は、それぞれ異なる波長域の赤外線を吸収して発熱する光−熱変換材料を含有したものである可逆性多色記録層を有する携帯用機器を用いて、
加熱処理を施して予め上記記録層全体を消色状態にしておき、
所望の画像情報に応じ、選択された記録層に対応する波長領域の赤外線を照射して露光を行い、
上記記録層を発熱せしめ、選択的に発色化させることにより、上記画像情報の記録を行うことを特徴とする可逆性多色記録層の記録方法。
【請求項７】
筐体面上に、発色色調の異なる複数の可逆性感熱発色性組成物を含む記録層が分離・積層形成されてなり、可逆性感熱発色性組成物は、それぞれ異なる波長域の赤外線を吸収して発熱する光−熱変換材料を含有したものである可逆性多色記録層を有する携帯用機器を用いて、
加熱処理を施して予め上記記録層全体を発色状態にしておき、
所望の画像情報に応じ、選択された記録層に対応する波長領域の赤外線を照射して露光を行い、
上記記録層を発熱せしめ、選択的に消色化することにより、上記画像情報の記録を行うことを特徴とする可逆性多色記録層の記録方法。
【発明の詳細な説明】
【０００１】
【発明の属する技術分野】
本発明は任意の画像、装飾デザイン、各種コンテンツ情報やインデックス等の文字や記号等を、記録及び消去が可能な可逆性多色記録層を具備する携帯用機器及びこれを用いた記録方法に関わる。
【０００２】
【従来の技術】
一般に携帯電話やＰＨＳ等の名称で呼ばれる無線方式の携帯型電話機（以下、単に携帯電話と言う。）は、その大部分が、略矩形状の筐体の一方の面に、ダイアルボタンや液晶表示部、あるいはマイク、スピーカ等の携帯電話の機能に必要な表示部、操作部等が設けられている。
また、デジタルカメラやＰＤＡ（Personal Digital Assistant）やＣＤ、ＭＤ等を利用した携帯用音響機器においても、使用性や美観を高めるために部分的に曲面を利用した複雑な形状を有する筐体の所定の部分に、操作部や表示部等が設けられている。
【０００３】
このような従来公知の各種携帯用機器の筐体は、ユーザーの携帯性を考慮して、通常、軽量で高耐久性を有する硬質プラスチック等により作製されているため、外観が主として黒色や白色やシルバーを基調とした色調等、殆どが単一色よりなり、全体的に外観上の装飾性に劣り、美観上、ユーザーの好みに応じた個性的な差別化を図ることが困難であった。
そのため、携帯用機器の筐体部表面を事後的に着色したり、模様を印刷したりすることにより装飾性を高めた携帯電話等も販売されてはいるが、デザインの好みはユーザー各人各様であり、各々に応じて種々のデザインを施すことは、現実的にコスト高となる。
【０００４】
ところで、従来においては、携帯電話の筐体に貼り付けるデザイン付きの装飾用シールに関する提案がなされている（例えば、下記特許文献１、２参照。）。
これらは、任意の画像等を予め貼り付け用シート材に記録しておき、これを携帯電話に貼り付けて使用するものであるが、画像を予め記録してから携帯電話の筐体に貼り付けるものであるため、例えば、携帯電話の筐体の向き等、所望の方向に対してずれた状態で貼り付けた場合には修正の手間が煩雑であるという問題がある。
更には、画像のデザインの変更をしたい場合には、貼り付け用シート材を剥離して、新たな貼り付け用シート材を貼付しなければならず、その際、筐体上にシートの粘着物が残存して美観性を損なうおそれがあるという問題もある。
【０００５】
また、従来においては、携帯電話本体の一部のパネルを交換してデザイン上の個性化を図った、いわゆる「着せ替えパネル」を各種取り揃えた携帯電話も販売されており、パネルの種類は多種多様に用意されている。しかし、ユーザー個人のオリジナルデザインをパネル化することはできないため、ユーザーの好みのデザインを好きな時に変更することは不可能であった。
【０００６】
ところで、最近においては、熱により可逆的に情報の記録や消去が可能な記録媒体、いわゆる可逆性感熱記録媒体を、各種プリペイドカード、ポイントカード、クレジットカード、ＩＣカード等に応用したものが実用化されている。このような可逆性感熱記録媒体およびこれを用いた記録方法に関しては、ロイコ染料タイプ、すなわち樹脂母材中に電子供与性呈色性化合物であるロイコ染料と、顕・減色剤とが分散された構成を有する記録媒体および、これを用いた記録方法が開示されている（例えば、特許文献３〜７参照。）。
【０００７】
このような記録媒体に適用する顕・減色剤としては、ロイコ染料を発色させる酸性基と、発色したロイコ染料を消色させる塩基性基を有する両性化合物または、長鎖アルキルをもつフェノール化合物等が知られている。これらは、ロイコ染料自体の発色を利用するものであるため、コントラストや視認性が良好であるという特長を有している。
【０００８】
しかしながら、上述したような従来公知の可逆性感熱記録媒体は、サーマルヘッドを利用した感熱プリンターを用いて、記録媒体上にサーマルヘッドを接触させて書き換えや消去を行うものであるため、上記のような平滑形状のカード類ににしか応用されていないのが現状であり、また、その記録原理から多色記録するのは困難であった。
【０００９】
また、携帯電話に上記の様な可逆性記録層を設けることを仮定しても、書き換え可能なプリンターが家庭用としては汎用されておらず、また、サーマルヘッドの接触走行により記録を行う方式においては、各種携帯機器のように複雑な形状を有するものに対する走査を行うことは困難であった。
【００１０】
【特許文献１】
特許第３０６１０５２号公報
【特許文献２】
特許第３２６６８８８号公報
【特許文献３】
特開平２−１８８２９３号公報
【特許文献４】
特開平２−１８８２９４号公報
【特許文献５】
特開平５−１２４３６０号公報
【特許文献６】
特開平７−１０８７６１号公報
【特許文献７】
特開平７−１８８２９４号公報
【００１１】
【発明が解決しようとする課題】
上述したように、各種機器の筐体に、ユーザー個人レベルの好みに応じて多色のデザインを施して個性化を図ったり、さらにはこれを消去して新たなデザインを施したりすることのできる携帯用機器への要望は大きいものと考えられるが、その記録方式は未だ見いだされていないのが現状である。
【００１２】
そこで本発明においては、このような従来の問題に鑑みて、携帯用機器にユーザーのオリジナルデザインを、安定な発消色、コントラストをもって記録可能とし、日常生活においても実用上問題のない画像安定性を持つものとし、更には高速で繰り返し消去・記録が可能なものとした。
【００１３】
【課題を解決するための手段】
本発明においては、筐体面上に、発色色調の異なる複数の可逆性感熱発色性組成物を含む記録層が分離・積層形成されてなる可逆性多色記録層が設けられており、可逆性感熱発色性組成物は、それぞれ異なる波長域の赤外線を吸収して発熱する光−熱変換材料を含有するものとした携帯用機器を提供する。
【００１４】
本発明の記録方法は、筐体面上に、発色色調の異なる複数の可逆性感熱発色性組成物を含む記録層が分離・積層されてなる可逆性多色記録層が設けられており、可逆性感熱発色性組成物は、それぞれ異なる波長域の赤外線を吸収して発熱する光−熱変換材料を含有するものとした携帯用機器を用いて、先ず、加熱処理を施して予め記録層全体を消色状態にしておき、所望の画像情報に応じ、選択された記録層に対応する波長領域の赤外線を照射して露光を行い、記録層を発熱せしめ、選択的に発色化させることにより、画像情報の記録を行うものとする。
【００１５】
また、本発明の記録方法は、筐体面上に、発色色調の異なる複数の可逆性感熱発色性組成物を含む記録層が分離・積層されてなる可逆性多色記録層が設けられており、可逆性感熱発色性組成物は、それぞれ異なる波長域の赤外線を吸収して発熱する光−熱変換材料を含有するものとした携帯用機器を用いて、先ず、加熱処理を施して予め記録層全体を発色状態にしておき、次に、所望の画像情報に応じ、選択された記録層に対応する波長領域の赤外線を照射して露光を行い、記録層を発熱せしめ、選択的に消色化することにより、画像情報の記録を行うものとする。
【００１６】
本発明によれば、安定した発消色が行われ、明瞭なコントラストを有し、かつ優れた画像安定性を持ち、更には高速印字および消去可能な可逆性多色記録層を有する携帯用機器と、これを用いた記録方法が提供される。
【００１７】
また、本発明によれば、ユーザーのオリジナルデザインを好みの各種携帯用機器に付与したり、あるいはデザインを変更したりすることが可能となり、個性化を高めたり、美観や利便性の向上を図ることが容易に行うことができる。
【００１８】
【発明の実施の形態】
以下、本発明の具体的な実施の形態について、図面を参照して説明するが、本発明の可逆性多色記録層を有する携帯用機器は、以下の例に限定されるものではない。
【００１９】
本発明においては、従来携帯用機器として知られているものを、いずれも適用でき、例えば携帯電話やＰＨＳ等の名称で呼ばれる無線方式の携帯型電話機、各種携帯機能に適したＰＤＡ（Personal Digital Assistant）、デジタルカメラやビデオカメラ、ＣＤ、ＭＤ等を利用した携帯用音響機器等が挙げられるが、これらに限定されるものではない。
【００２０】
本発明の携帯用機器は、筐体上に可逆性多色記録層が形成されている。この可逆性多色記録層は、図１にその一例の概略断面図を示すように、支持体１上に、第１の記録層１１、第２の記録層１２、および第３の記録層１３が、それぞれ断熱層１４、１５を介して積層されており、最上層に保護層１６が形成された構成を有している。
【００２１】
支持体１は、携帯用機器の筐体面自体、もしくは筐体表面に貼り付けるシート材であるものとする。支持体１は、熱変形を生じない程度に耐熱性を有する材料であれば従来公知の材料を適宜使用することができる。
また、支持体１は、画像の記録を行った際の視認性の向上を図るため、白色、あるいは金属色を有する可視光に対する反射率の高い材料によって形成することが好ましく、貼り付け用シート材とするときは、筐体表面が白色、あるいは金属色を有する場合には、透明性が高い材料によって形成することが好ましい。
【００２２】
第１〜第３の記録層１１〜１３は、安定した繰り返し記録が可能な、消色状態と発色状態とを制御し得る材料を用いて形成する。
第１〜第３の記録層１１〜１３には、それぞれ異なる波長の赤外線（図１中λ1、λ2、λ3）を吸収して発熱する光−熱変換材料が含有されているものとし、例えばロイコ染料と、顕・減色剤とを樹脂母材中に分散させたものを塗布することによって形成する。
【００２３】
これらの第１〜第３の記録層１１〜１３は、それぞれが発色する所望の色に応じた所定のロイコ染料を用いて形成する。例えば第１〜第３の記録層１１〜１３において、三原色を発色するようにすれば、この可逆性多色記録層１０全体としてフルカラー画像の形成が可能になる。
【００２４】
電子供与性を有する呈色性化合物であるロイコ染料としては、既存の感熱紙用染料等を適用することができる。
電子受容性を有する顕・減色剤としては、従来これらに用いられている長鎖アルキル基を有する有機酸（例えば、特開平５−１２４３６０号公報、特開平７−１０８７６１号公報、特開平７−１８８２９４号公報、特開２００１−１０５７３３号公報、特開２００１−１１３８２９号公報等に記載）等を適用することができる。
【００２５】
第１〜第３の記録層１１〜１３は、それぞれ異なる波長域に吸収をもつ赤外線吸収色素を含有しているものとし、図１の可逆性多色記録層１０においては、第１の記録層１１が波長λ1の赤外線を、第２の記録層１２が波長λ2の赤外線を、第３の記録層１３が波長λ3の赤外線をそれぞれ吸収して発熱する光−熱変換材料を含有しているものとする。
【００２６】
また、第１〜第３の記録層１１〜１３内に含有される光−熱変換材料としては、可視波長域にほとんど吸収がない赤外線吸収色素として一般的に用いられる、フタロシアニン系染料やシアニン系染料、金属錯体染料、ジインモニウム系染料等を適用できる。さらに、任意の光−熱変換材料のみを発熱させるために、光−熱変換材料の、波長吸収帯が狭く、かつ互いに重なり合わない材料の組み合わせを選択するのが好ましい。
【００２７】
第１〜第３の記録層１１〜１３形成用の樹脂としては、例えばポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、ポリビニルアルコール、変性ポリビニルアルコール、ヒドロキシエチルセルロース、カルボキシメチルセルロース、デンプン等が挙げられる。これらの樹脂に必要に応じて紫外線吸収剤等の各種添加剤を併用してもよい。
【００２８】
第１〜第３の記録層１１〜１３は、上記ロイコ染料、顕・減色剤、光−熱変換材料、および各種添加剤を、所定の溶媒を用いて上記樹脂中に溶解あるいは分散させて作製した塗料を、各形成面に塗布したり、あるいはスプレーなどにより吹き付けることによって形成することができ、その製膜方法は何ら限定されることはない。
【００２９】
第１〜第３の記録層１１〜１３は、膜厚１〜２０μｍ程度に形成することが望ましく、さらには２〜１０μｍ程度が好ましい。記録層の膜厚が２μｍ未満になると充分な発色濃度が得られず、逆に厚過ぎると記録層の熱容量が大きくなることによって発色性や消色性が劣化し、明瞭なコントラストが得られなくなるおそれがあるためである。
【００３０】
第１の記録層１１と第２の記録層１２との間、第２の記録層１２と第３の記録層１３との間には、それぞれ透光性の断熱層１４、１５を形成することが望ましい。これによって隣接する記録層からの熱の伝導が回避され、いわゆる色かぶりの発生を防止することができる。
【００３１】
断熱層１４、１５は、従来公知の透光性のポリマーを用いて形成することができる。例えば、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、ポリビニルアルコール、変性ポリビニルアルコール、ヒドロキシエチルセルロース、カルボキシメチルセルロース、デンプン等が挙げられる。これらのポリマーには必要に応じて紫外線吸収剤等の各種添加剤を併用してもよい。
【００３２】
また、断熱層１４、１５は、透光性の無機膜を用いて形成することもできる。例えば、多孔質のシリカ、アルミナ、チタニア、カーボンまたはこれらの複合体等は、熱伝導率が低いため、断熱層形成用材料として好適である。これらは、液層から膜形成できるゾル−ゲル法によって形成することができる。
【００３３】
断熱層１４、１５は、膜厚３〜１００μｍ程度に形成することが望ましく、さらには５〜５０μｍ程度が好ましい。断熱層の膜厚が３μｍ未満であると充分な断熱効果が得られず、膜厚が厚すぎると、後述するように、記録層全体を均一加熱する際に熱伝導性が劣化したり、透光性が低下したりするためである。
【００３４】
保護層１６は、従来公知の紫外線硬化性樹脂や熱硬化性樹脂を用いて形成することができ、膜厚は０．１〜２０μｍ、さらには０．５〜５μｍ程度とすることが望ましい。保護層１６の膜厚が０．１μｍ未満であると充分な保護効果が得られず、２０μｍよりも厚く形成すると、伝熱しにくくなるという不都合が生じるためである。
【００３５】
次に、本発明の携帯用機器の筐体上に形成された可逆性多色記録層１０に対して多色記録を行う原理について説明する。先ず、多色記録の第１の原理を説明する。
可逆性多色記録層１０を、各記録層１１〜１３が消色する程度の温度、例えば１２０℃程度の温度で全面加熱し、第１〜第３の記録層１１〜１３を予め消色状態にしておく。すなわちこの状態においては、支持基板１の色が露出している状態となっているものとする。
なお、この消色のための操作は、可逆性多色記録層１０のみを瞬間的に加熱すれば足り、携帯用機器に伝熱しないように行う。
【００３６】
次に、可逆性多色記録層１０の任意の部分に、波長および出力を任意に選択した赤外線を半導体レーザー等により照射する。
例えば第１の記録層１１を発色させる場合には、波長λ1の赤外線を第１の記録層１１が発色温度に達する程度のエネルギーで照射し、光−熱変換材料を発熱させて、電子供与性の呈色化合物と電子供与性の顕・減色剤との間の発色反応を起こさせ照射部分を発色させる。
【００３７】
同様に、第２の記録層１２および第３の記録層１３についても、それぞれ波長λ2、λ3の赤外線を発色温度に達する程度のエネルギーを照射してそれぞれの光−熱変換材料を発熱させて照射部分を発色させることができる。
このようにすることによって、可逆性多色記録層１０の任意の部分を発色させることができ、フルカラー画像形成が可能となる。
【００３８】
また、上記のようにして発色させた記録層において、さらに任意の波長の赤外線を、記録層１１〜１３が消色温度に達する程度のエネルギーで照射し、光−熱変換材料を発熱させて、電子供与性の呈色化合物と電子供与性の顕・減色剤との間の消色反応を起こさせることによって、消色化させることができ、任意の画像等を繰り返し記録が可能となる。
【００３９】
更に、上述のようにして一部を着色化させた可逆性多色記録媒体１０の全体を全ての記録層が消色する程度の温度、例えば１２０℃で一様に加熱することによって、記録情報や画像を消去することができ、繰り返し記録が可能となる。
【００４０】
次に、多色記録の第２の原理を説明する。
図１に示した可逆性多色記録層１０を、各記録層が発色する程度のエネルギーで全面赤外線照射し、第１〜第３の記録層１１〜１３を全て予め発色状態にしておく。
次に、これら可逆性多色記録層１０の任意の部分に、波長および出力を任意に選択した赤外線を半導体レーザー等により照射する。
例えば第１の記録層１１を消色させる場合には、波長λ1の赤外線を第１の記録層１１が消色する程度のエネルギーで照射し、光−熱変換材料を発熱させて記録層１１を消色状態とする。
【００４１】
同様に、第２の記録層１２および第３の記録層１３についても、それぞれ波長λ2、λ3の赤外線を、消色温度に達する程度のエネルギーで照射してそれぞれの光−熱変換材料を発熱させて照射部分を消色させることができる。このようにすることによって、可逆性多色記録層１０の任意の部分を消色させることができ、フルカラー画像形成が可能となる。
【００４２】
また、上記のようにして消色させた記録層において、さらに任意の波長の赤外線を、記録層１１〜１３が発色温度に達する程度のエネルギーで照射し、所定の記録層中の光−熱変換材料を発熱させて、電子供与性の呈色化合物と電子供与性の顕・減色剤との間の発色反応を起こさせることによって、所望の発色を行うことができ、任意の画像等を繰り返し記録が可能である。
【００４３】
更に、上述のようにして一部を消色化、あるいは発色化させた可逆性多色記録媒体１０の全体を、全ての記録層が着色する程度のエネルギーの照射を行うことによって、記録情報や画像を消去することができ、繰り返し記録が可能となる。
【００４４】
上述した二通りの記録方法のうち、いずれの方法を適用するかは、記録層の特性、記録光源の性能に合わせて適宜選択する。
例えば、記録層を高温で発色してそれ以下の温度で消色する、いわゆるポジ型の層として形成してもよく、高温で消色してそれ以下の温度で発色する、いわゆるネガ型の層として形成してもよい（例えば特開平８−１９７８５３号公報）。
【００４５】
【実施例】
次に本発明の可逆性多色記録層を有する携帯用機器について、具体的な実施例を挙げて説明するが、本発明は以下に示す例に限定されるものではない。
【００４６】
〔実施例１〕
この例においては、図１に示すように、支持体１上に第１の記録層１１、断熱層１４、第２の記録層１２、断熱層１５、第３の記録層１３、および保護層１６が順次積層された、いわゆる三層の記録層を有する可逆性多色記録層１０を適用する。
【００４７】
支持体１としては、厚さ１００μｍの展延性を有する半透明の塩化ビニル系樹脂材を用いた。
第１の記録層１１としては、支持基板１上に下記組成物をワイヤーバーで塗布し、１１０℃にて５分間加熱乾燥処理を施し、イエローに発色させることのできる記録層を膜厚４μｍに形成した。第１の記録層１１の波長９１５ｎｍの光における吸光度は１．０であった。
【００４８】
（組成物）
ロイコ染料（フルオラン化合物：λmax＝４９０ｎｍ）：  １重量部
顕・減色剤（下記〔化１〕に示す物質）            ：  ４重量部
【００４９】
【化１】
2004191706.tif 000003
【００５０】
塩化ビニル酢酸ビニル共重合体                      ：１０重量部
（塩化ビニル９０％、酢酸ビニル１０％、平均分子量（Ｍ．Ｗ．）１１５０００）
シアニン系赤外吸収色素                            ：０．１０重量部
（山本化成製、ＹＫＲ−２０８１、記録層中での吸収波長ピーク９１０ｎｍ）
テトラヒドロフラン（ＴＨＦ）                      ：１４０重量部
【００５１】
上述のようにして形成した第１の記録層１１上に、ポリビニルアルコール水溶液を塗布、乾燥して膜厚２０μｍの断熱層１４を形成した。
【００５２】
断熱層１４上に、第２の記録層１２として下記組成物をワイヤーバーで塗布し、１１０℃にて５分間加熱乾燥処理を施し、シアンに発色させることのできる層を膜厚６μｍに形成した。このとき、波長８３０ｎｍの光における吸光度は１．０であった。
【００５３】
（組成物）
ロイコ染料                                            ：１重量部
（山田化学工業製：Ｈ−３０３５（下記〔化２〕に示す物質）
【００５４】
【化２】
2004191706.tif 000004
【００５５】
顕・減色剤（下記〔化３〕に示す物質）                    ：４重量部
【００５６】
【化３】
2004191706.tif 000005
【００５７】
塩化ビニル酢酸ビニル共重合体                        ：１０重量部
（塩化ビニル９０％、酢酸ビニル１０％、Ｍ．Ｗ．１１５０００）
シアニン系赤外吸収色素                              ：０．０８重量部
（山本化成製、ＹＫＲ−２９００、記録層中での吸収波長ピーク８３０ｎｍ）
テトラヒドロフラン（ＴＨＦ）                        ：１４０重量部
【００５８】
上述のようにして形成した第２の記録層１２上に、ポリビニルアルコール水溶液を塗布、乾燥して膜厚２０μｍの断熱層１５を形成した。
【００５９】
断熱層１５上に、第３の記録層１３として下記組成物をワイヤーバーで塗布し、１１０℃にて５分間加熱乾燥処理を施し、マゼンダに発色させることのできる層を膜厚６μｍに形成した。第３の記録層１３の波長７８５ｎｍの光における吸光度は１．０であった。
【００６０】
（組成物）
ロイコ染料                                            ：２重量部
（保土ヶ谷化学社製：Ｒｅｄ  ＤＣＦ（下記〔化４〕に示す物質）
【００６１】
【化４】
2004191706.tif 000006
【００６２】
顕・減色剤（下記〔化５〕に示す物質）                  ：４重量部
【００６３】
【化５】
2004191706.tif 000007
【００６４】
塩化ビニル酢酸ビニル共重合体                        ：１０重量部
（塩化ビニル９０％、酢酸ビニル１０％、Ｍ．Ｗ．１１５０００）
シアニン系赤外吸収色素                              ：０．０８重量部
（日本化薬製、ＣＹ−１０、記録層中での吸収波長ピーク７９０ｎｍ）
テトラヒドロフラン（ＴＨＦ）                        ：１４０重量部
【００６５】
第３の記録層１３上に、紫外線硬化性樹脂を用いて膜厚約２μｍの保護層１６を形成し、可逆性多色記録層１０を得た。
【００６６】
次に、１２０℃に加熱したセラミックスバーを用いて一様に瞬間加熱し、第１、第２および第３の記録層１１、１２、１３を消色状態にした可逆性多色記録層１０を、携帯電話の筐体上にエポキシ系接着剤を用いて設置し、これをサンプルとした。
【００６７】
上記サンプルの可逆性多色記録層１０の任意の位置に、波長が７８５ｎｍ、８３０ｎｍ、９１５ｎｍであり、出力７０ｍＷ、スポット径８０μｍの半導体レーザーを、スキャン速度３００ｍｍ／ｓの条件下でそれぞれ照射し、任意の画像を記録したところ、各半導体レーザーのパワーをコントロールすることによって、明瞭なフルカラーの画像を携帯電話上に作製することができた。
【００６８】
また、上記のようにして画像形成を行った箇所に、波長が７８５ｎｍ、８３０ｎｍ、９１５ｎｍで、出力７０ｍＷ、スポット径８０μｍの半導体レーザーを、スキャン速度３００ｍｍ／ｓの条件下で、それぞれ照射することで、記録部分を消去することができた。更にこの消去部分に、上記書き込み条件で記録したところ、画像が形成できた。これにより本発明の携帯用機器においては、繰り返し記録、および消去により、デザインを適宜変更することが可能であることが確かめられた。
【００６９】
〔実施例２〕
上述した実施例１において説明した可逆性多色記録層１０を、１８０℃に加熱したセラミックスバーにより加熱、続いて冷却し、第１の記録層１１、第２の記録層１２、および第３の記録層１３を、いずれも予め発色状態にした。これを携帯電話の筐体上にエポキシ系接着剤を用いて設置し、これをサンプルとした。
【００７０】
上記サンプルの可逆性多色記録層１０の任意の位置に、波長が７８５ｎｍ、８３０ｎｍ、９１５ｎｍで、出力７０ｍＷ、スポット径８０μｍの半導体レーザーを、スキャン速度３００ｍｍ／ｓの条件下でそれぞれ照射することによって、発色部が消去された。
各半導体レーザーのパワーをコントロールすることによって、明瞭なフルカラーの画像を携帯電話上に作製したり、消去したりすることができた。
【００７１】
上述したように、異なる波長域の赤外線を吸収して発熱する光−熱変換材料を発色色調の異なる可逆性感熱発色性組成物内に均一分散させ、各層を複数積層させた可逆性多色記録層は、安定な発消色、コントラストを有し、かつ日常生活においても実用上問題のない画像安定性を持ち、更には高速印字・消去可能である。
また、上述したような可逆性多色記録層を各種携帯用機器の筐体上に設けることにより、ユーザーのオリジナルデザインを任意の時に付与したり、あるいは変更したりすることが可能となる。
【００７２】
【発明の効果】
本発明によれば、安定した発消色が行われ、明瞭なコントラストを有し、かつ優れた画像安定性を持ち、更には高速印字および消去可能な可逆性多色記録層を有する携帯用機器と、これを用いた記録方法が提供された。
【００７３】
また、本発明によれば、ユーザーのオリジナルデザインを好みの各種携帯用機器に付与したり、あるいはデザインを変更したりすることが容易に可能となり、個性化を高めたり、美観や利便性の向上を図ることができた。
【図面の簡単な説明】
【図１】本発明の携帯用機器に付与する可逆性多色記録層の一例の概略断面図を示す。
【符号の説明】
１……支持体、１０……可逆性多色記録層、１１……第１の記録層、１２……第２の記録層、１３……第３の記録層、１４，１５……断熱層、１６……保護層
【図１】
2004191706.tif 000008